СПОСОБ ПОЛУЧЕНИЯ СКРЫТОКРИСТАЛЛИЧЕСКОГО РАСШИРЕННОГО ГРАФИТА
METHOD OF PRODUCING MICRO CRYPTOCRYSTALLINE EXPANDED GRAPHITE

Изобретение относится к получению термически расширенного в направлении С графита (ТРГ), предназначенного для изготовления антифрикционных изделий, покрытий различного назначения и т.д.
Задача изобретения - снижение насыпной плотности расширенного скрытокристаллического графита.
Поставленная задача достигается тем, что способ получения расширенного скрытокристаллического графита заключается в активации исходного скрытокристаллического графита в мельницах-активаторах до размера частиц не более 10 мкм, его спекание при 800-1000°С в течение 2-5 ч с последующим окислением, промывкой, сушкой и термообработкой.
В качестве исходного выбран скрытокристаллический графит марки ГЛС-2 Курейского месторождения.
Использование механоактивации графита позволяет увеличить активность частиц скрытокристаллического графита за счет улучшения его геометрических характеристик (уменьшения среднего размера частиц до 10 мкм). При спекании активированный скрытокристаллический графит перекристаллизовывается, в результате чего укрупняются кристаллы, улучшается качество графита. При терморафинировании графита менее 2 ч и/или при температуре менее 800°С не происходит укрупнения частиц графита. Увеличение температуры термообработки более 1000°С и/или времени обработки более 5 ч приводит к выгоранию графита, что отрицательно влияет на качество конечного продукта.
Способ осуществляется следующим образом. Скрытокристаллический графит ГЛС-2 механоактивируют в мельнице-активаторе (средний размер частиц активированного графита не более 10 мкм), спекают в течение 2-5 ч при температуре 800-1000°С. После охлаждения графит окисляют любым известным способом, подвергают термообработке в режиме термоудара и определяют насыпной вес графита. Данные результаты исследований представлены в таблице.
3
Из представленных данных видно, что использование перед окислением механоактивации графита с дополнительным спеканием позволяет снижать насыпной вес скрытокристаллического расширенного графита на 0,0013-0,0020 г/см (т.е. в среднем на 30-40% по сравнению с исходным графитом).
Таблица
Пример
Механоактивация
Терморафинирование
Насыпной вес, г/см<sup>3</sup>
средний размер частиц активированного графита, мкм
температура, °С
время, ч
1
10
900
3
0,0022-0,0025
2
15
900
3
0,0039-0,0043
3
10
700
3
0,0032-0,0034
4
10
800
3
0,0027-0,0030
5
10
1000
3
0,0030-0,0033
6
10
1200
3
0,0030-0,0033
7
10
900
2
0,0027-0,0030
8
10
900
5
0,0029-0,0033
прототип
--
--
--
0,0035-0,0045